(57)【要約】  一般塗装に用いられる有機溶剤系塗料の塗料ミストから、樹脂相と無機フィラー相を直接別々に分離回収する処理方法を提供する。有機溶剤系塗料スプレーミストの捕集を行う方法において、有機溶剤系塗料スプレーミストを強アルカリ電解水を含みＰＨが９以上でＯＲＰは＋２００ｍＶ以下に保たれた水に直接高速で接触させ衝突させて該スプレーミストを捕集する工程と、引き続きこの該スプレーミストが捕集された強アルカリ電解水を含む水から生成した固形分を分離する工程を含むことを特徴とする有機溶剤系塗料スプレーミストの処理方法であり、塗料ミストを効率よく、かつ、再利用資源として回収することができる。
2013008350.tif 000002
【特許請求の範囲】
【請求項１】
有機溶剤系塗料スプレーミストの捕集を行う方法において、有機溶剤系塗料スプレーミストを強アルカリ電解水を含みＰＨが９以上でＯＲＰは＋２００mV以下に保たれた水に直接高速で接触させ衝突させて該スプレーミストを捕集する工程と、引き続きこの該スプレーミストが捕集された強アルカリ電解水を含む水から生成した固形分を分離する工程を含むことを特徴とする有機溶剤系塗料スプレーミストの処理方法。
【請求項２】
前記固形分を分離した強アルカリ電解水を含む水にＰＨが９．５以上でＯＲＰは−９６０mVから０mVである強アルカリ電解水を添加して、前記ＰＨが９以上でＯＲＰは＋２００mV以下に保たれた水として用いることを特徴とする、請求項１記載の有機溶剤系塗料スプレーミストの処理方法。
【請求項３】
前記固形分が、沈殿した金属化合物を主成分とした無機フィラー相、及び浮遊した塗料用樹脂を主成分とする相からなることを特徴とする、請求項１または２記載の有機溶剤系塗料スプレーミストの処理方法。
【請求項４】
前記添加する強アルカリ電解水がＰＨ１１から１４、ＯＲＰが−９６０mVから−２００mVであることを特徴とする請求項２記載の有機溶剤系塗料スプレーミストの処理方法。
【請求項５】
有機溶剤系塗料スプレーミストを高速気流に乗せて強アルカリ電解水を含みＰＨが９以上でＯＲＰが＋２００mV以下に保たれた水に直接高速で接触させ衝突させて強制撹拌混合させ、浮遊する塗料用樹脂を主成分とする相と沈殿する金属化合物を主成分とした無機フィラー相とに分離することを特徴とする、請求項１から４のいずれか１項に記載の有機溶剤系塗料スプレーミストの処理方法。
【請求項６】
前記固形分を分離した強アルカリ電解水を含む水を循環させ再利用することを特徴とする請求項１から５のいずれか１項に記載の有機溶剤系塗料スプレーミストの処理方法。
【発明の詳細な説明】
【技術分野】
【０００１】
本発明は有機溶剤系塗料の余剰塗料スプレーミスト（以下、単に塗料ミストとも言う）を塗料用樹脂を主成分とする相と、顔料や充填剤など主として金属化合物である無機フィラー相とに、有効かつ再利用可能に分別処理できる有機溶剤系塗料の余剰塗料スプレーミストの処理方法に関する。
【背景技術】
【０００２】
従来から、例えば金属塗装、プラスチック塗装、等の分野において、塗料を噴霧して被塗物の塗装を行う方法が知られている。
このような方法では、実際に噴霧された塗料の全てが被塗物に塗着するのではなく、２０〜８０％が塗着せずに余剰塗料スプレーミストとなるのが現状である。【０００３】
このような余剰塗料スプレーミストはそのままでは放置できないため、塗料ミストを捕集して何らかの処理をする必要がある。余剰塗料ミストを捕集する方法として、吸引フアンにより吸引捕集して、作業従事者が呼吸時に体内に取り込むことを防ぐのが一般的であるが、この吸引捕集した後の余剰塗料ミストの処理を必要としていた。
通常、塗装には多くは塗装ブース（湿式塗装ブース）が用いられる。
この塗装ブース（湿式塗装ブース）には塗装ミストを処理する装置が併設され、水道水、工業用水、地下水などを循環水として蓄えたプールを用意し、そこに塗料ミストを接触・捕集することにより塗料ミストを処理する方法が知られている。
湿式塗装ブースの一例を図２に示す。
図２において循環水系の循環水１２はポンプ２３を有する配管１１により樋２４に送水され、片側より溢れ出た循環水は水幕板２２を流れ落ちながら、塗装スプレーガン１９から噴霧された塗料ミスト２０を吸気フアン８が作る空気流２７に乗せて捕集し塗料ミスト２０を水槽１に貯留する。【０００４】
循環水１２に混入した塗料ミスト２０を固形分と水とに分離するために、循環水１２に凝集剤２５（アルカリ性薬剤もしくは酸性薬剤）を添加し、更には変性剤を添加して塗料ミスト２０を沈降させスラッジ１５化していた。
循環水１２を再利用する時、配管１１などに詰まるなどの影響を防止する必要が有るため、フィルター２６を設け濾過し、ポンプ２３を有する配管１１により、樋２４に返送循環する。
このようにして湿式塗装ブースでは、循環水１２を利用して塗料ミスト２０の塗料成分を捕集回収しているのが現状である。【０００５】
しかし、塗料には目的によってさまざまな種類が有り、種類の異なる塗料の全てに効果的な凝集剤や変性剤はない。
また、仮に塗料と相性の良い薬剤であったとしても、その効果を発揮するためには循環水に含まれる濃度を常に正しく管理する必要がある。【０００６】
そして、従来の有機溶剤系塗料の塗料ミストの処理方法では、一般に仮に前記の条件がすべて整ったとしても、そのスラッジ１５は樹脂分である例えば、エポキシ樹脂、アクリル樹脂、アルキド・メラミン樹脂などの樹脂相と、顔料や充填剤などの主に金属化合物である無機フィラー相が混ざり合ったスラッジとなり、それぞれを有効かつ再利用可能な形で分別処理することは出来なかった（例えば、特許文献１段落[０００３]参照）。【０００７】
従来の前記方法の湿式塗装ブースで使用されている水は単に市水、工業用水、地下水などであり、例えば市水の場合でも地域によって異なるが、ＰＨは６.５から７.５、ＯＲＰは＋４００mVから＋６５０mV程度である。
【先行技術文献】
【特許文献】
【０００８】
【特許文献１】特開２００６−１８１５０３号公報
【発明の概要】
【発明が解決しようとする課題】
【０００９】
本発明は、一般塗装に用いられる有機溶剤系塗料の塗料ミストから、塗料用樹脂を主成分とする相（以下、単に樹脂相とも言う。）と金属化合物を主成分とする無機フィラー相（以下、単に無機フィラー相ともいう。）を直接別々に分離回収する方法に関する。【００１０】
従来の塗装ブース循環水を用いて塗料ミストを処理する方法によれば、塗料ミストは微細な塗料粒で混濁した状態のスラッジ状になるが、このスラッジは上記したように樹脂相と無機フィラー相が混じり合った状態のスラッジである。
このようなスラッジはハンドリングが難しく、樹脂相と無機フィラー相が混じり合った状態でのスラッジであるため、直接別々に分離回収はできず、廃棄処分するしかなかった。
【課題を解決するための手段】
【００１１】
本発明は、以下の通りのものである。
（１）有機溶剤系塗料スプレーミストの捕集を行う方法において、有機溶剤系塗料スプレーミストを強アルカリ電解水を含みＰＨが９以上でＯＲＰは＋２００mV以下に保たれた水に直接高速で接触させ衝突させて該スプレーミストを捕集する工程と、引き続きこの該スプレーミストが捕集された強アルカリ電解水を含む水から生成した固形分を分離する工程を含むことを特徴とする有機溶剤系塗料スプレーミストの処理方法。
（２）前記固形分を分離した強アルカリ電解水を含む水にＰＨが９．５以上でＯＲＰは−９６０mVから０mVである強アルカリ電解水を添加して、前記ＰＨが９以上でＯＲＰは＋２００mV以下に保たれた水として用いることを特徴とする、上記１記載の有機溶剤系塗料スプレーミストの処理方法。
（３）前記固形分が、沈殿した金属化合物を主成分とした無機フィラー相、及び浮遊した塗料用樹脂を主成分とする相からなることを特徴とする、上記１または２記載の有機溶剤系塗料スプレーミストの処理方法。
（４）前記添加する強アルカリ電解水がＰＨ１１から１４、ＯＲＰが−９６０mVから−２００mVであることを特徴とする上記２記載の有機溶剤系塗料スプレーミストの処理方法。（５）有機溶剤系塗料スプレーミストを高速気流に乗せて強アルカリ電解水を含みＰＨが９以上でＯＲＰが２００mV以下に保たれた水に直接高速で接触させ衝突させて強制撹拌混合させ、浮遊する塗料用樹脂を主成分とする相と沈殿する金属化合物を主成分とした無機フィラー相とに分離することを特徴とする、上記１から４のいずれか１項に記載の有機溶剤系塗料スプレーミストの処理方法。
（６）前記固形分を分離した強アルカリ電解水を含む水を循環させ再利用することを特徴とする上記１から５のいずれか１項に記載の有機溶剤系塗料スプレーミストの処理方法。
【発明の効果】
【００１２】
本発明によれば、塗料ミストがアルカリ電解水を含む水と直接高速で接触させ衝突させて攪拌されることにより、２相状態（即ち、樹脂相と無機フィラー相）に別々に分離されて、塗料ミストを効率的に処理することができる。【００１３】
本発明の処理工程によれば、更に周辺環境に悪臭を拡散することがなく、よりよい作業環境及び周辺環境を提供することができ、また分離した塗料スラッジは、それぞれ手動、もしくは自動的に分別することが可能である。浮遊した樹脂相は濃縮・乾燥などの後、弱アルカリ性を有する樹脂としてセメントなどの副材料に利用でき、一方無機フィラー相もさらに精製することによって塗料への添加材や顔料添加剤としてリサイクルすることが可能である。
【図面の簡単な説明】
【００１４】
【図１】本発明の一つの実施形態に係る塗装ブースを含む塗料ミスト処理装置の断面及び強アルカリイオン水生成装置を示す図。
【図２】従来の塗装ブースを含む有機溶剤系塗料の塗料ミスト処理装置の一例を示す図。
【図３】本発明の別の実施形態に係る塗装ブースを含むシャワー式塗料ミスト処理装置の一例を示す図。
【図４】本発明の塗料ミストが分離するメカニズムの想定図。
【図５】分離したスラッジのサンプル・イメージを示す図。
【図６】比較例１の分離しなかったスラッジのサンプル・イメージを示す図。
【発明を実施するための形態】
【００１５】
本発明者は塗料ミスト捕集用循環水として、強アルカリ電解水を添加した、ＰＨが９以上でＯＲＰは＋２００mV以下に保たれた水を用いることにより、塗料ミストを再利用可能な樹脂相と無機フィラー相に直接分別して回収することが出来る処理方法を見出し本発明を完成させたものである。
本発明者が鋭意検討したところでは、従来の循環水での捕集とは異なり、特定の作用を有する強アルカリ電解水を含む水を用いることによって、効率的かつ有効に樹脂相と無機フィラー相に直接分別して回収することが可能となったものである。
【００１６】
本発明においては塗料ミストと接触する強アルカリ電解水を含む水はＰＨが9以上でＯＲ
Ｐは＋２００mV以下、好ましくは０mVから−９６０mV、更に好ましくは−２００mVから−９６０mVの電位に保たれた水である必要がある。
ＰＨが9未満でＯＲＰは＋２００mV超では塗料ミストと接触しても樹脂相や無機フィラー
相を分離する能力が不足し、充分に分離できないため好ましくない。
ここでＰＨは水の酸性・アルカリ性を示す尺度であり、ＯＲＰとは酸化還元電位の単位である。ある物質のＯＲＰが０mV以下であると還元力が有り、０mV以上では酸化力を持つ、いずれも市販の計測器が使用可能である。
本発明者は計測器としては東亜ディーケーケー株式会社製ＨＭ−３０Ｐ型、ＰＨ計とＲＭ−３０Ｐ型、ＯＲＰ計を用いて測定した。
ここで使用する強アルカリ電解水を含む水はＰＨが好ましくは１１以上、最も好ましくは１２以上である。一般的にはＰＨの上限は１４程度とされており、この程度のＰＨまでは使用可能である。
【００１７】
本発明では、塗料ミストは排気フアン（吸引フアン）（図１の８参照）により捕集され、強アルカリ電解水を含む水と直接高速で接触させ衝突させて撹拌されることにより反応し、後述するメカニズムにより大部分の塗料ミストは浮遊する樹脂相と沈殿した無機フィラー相とに分離する。
本発明で用いることが出来る有機溶剤系塗料にはアルキド樹脂系、アミノアルキド樹脂系、アクリル樹脂系、エポキシ樹脂系、ウレタン樹脂系、不飽和ポリエステル樹脂系などのものが有り、これらに対して適用可能である。
【００１８】
有機溶剤系塗料にはチタン、バリウム、アルミニウム、鉛化合物などの無機金属化合物が含まれており、これらを無機フィラー相として分離することが出来る。もちろん無機フィラーの形状は、円柱状、剣状、塊状などさまざまな形状となる場合があり、いずれの形状であっても本発明の処理方法により分離可能である。
【００１９】
また、無機フィラー相には付着したわずかの樹脂を含むこともあり、逆に樹脂相にはわずかの無機フィラーを含むこともある。樹脂相は石油化合物であるため比重は小さく、さらに無機フィラーが抜けてポーラスになるため浮力が発生しやすい形状となり水に浮くことになる。また無機フィラー相は金属化合物成分を含むため比重が大きく沈降することになる。
【００２０】
本発明に用いる強アルカリ電解水を含む水は循環・再利用することが経済的に好ましい。また樹脂相及び無機フィラー相を分離した後であっても微細な粒状の成分が強アルカリ電解水を含む水に含まれることがあるが特に問題はない。
【００２１】
本発明においては、塗料ミストと強アルカリ電解水を含む水とを直接高速で接触させ衝突させて攪拌させる必要がある。
例えば、塗料ミストは排気フアン（吸引ファン）にて発生させた高速気流に捕集され、好ましくは秒速１０ｍ／秒以上の高速の気流に乗せられて強アルカリ電解水を含む水と直接高速で接触させ衝突させて攪拌させることにより、塗料ミストの分離が生じる。（図１参照）
塗料ミストは樹脂成分、溶剤及び樹脂成分中に混練された無機フィラーから構成されている微粒子であるが、塗装工程において被塗物に塗着しなかった余剰の塗料ミストは、塗装ブースの排気フアン（吸気フアン）（図１の８参照）によって作り出される気流（図１の１６参照）に乗って撹拌混合部（図１の２１参照）に引き寄せられ、この撹拌混合部で生じるより好ましくは３０ｍ／秒以上の高速気流の働きにより（尚、この際前記気流１６は、狭い隙間３を通過する時に高速化されレイノルズ効果により乱流となるとともに負圧を発生させて前記強アルカリ電解水を含む水を吸い上げ上昇させる）、該塗料ミストと強アルカリ電解水を含む水とが直接高速で接触させ衝突させられることにより、強制撹拌混合が創出され、強アルカリ電解水を含む水は塗料ミストに強くアタックし、樹脂中から無機フィラーを放出させる。
この処理により樹脂成分は無機フィラーが抜けたことにより多孔質となり、いわゆるポーラスな浮遊状態となり樹脂相を形成する。また同時に金属化合物成分を含む無機フィラーは沈降分離し無機フィラー相とすることができる（図４の分離するメカニズムの想定図参照）。
これに対して、図２に示すような従来行われている有機溶剤系塗料の塗料ミストの処理方法、即ち、塗装ブース（湿式塗装ブース）の塗装ミスト処理装置において、水道水、工業用水、地下水などを循環水として蓄えたプールを用意し、そこに該循環水に吸収させた有機溶剤系塗料の塗料ミストを捕集する方法においては、該プールに本願発明で使用する強アルカリ電解水を添加しても、本願発明の「塗料ミストを強アルカリ電解水を含みＰＨが９以上でＯＲＰは＋２００mV以下に保たれた水に直接高速で接触させ衝突させる」の作用が存在しないので、塗料ミストは微細な塗料粒で混濁した状態のスラッジ状となり、このスラッジは樹脂相と無機フィラー相が混じり合った状態のスラッジが得られるだけである。
【００２２】
次に強アルカリ電解水について述べる。
本発明に使用する通常の強アルカリ電解水生成機で得られる強アルカリ電解水のＯＲＰは約−９６０mVであるが−９６０mV以下であっても良い。
強アルカリ電解水は水と電気によって製造(生成)され、原理・製法は広く公開されていて周知の技術である。
強アルカリ電解水を生成する際に用いる電解質として好適な電解質は炭酸カリウム溶液である。炭酸カリウムを電解質として使用するが、生成された強アルカリ電解水には炭酸カリウムは含まれない。化学合成物質を全く含まれないためＢＯＤ（生物化学的酸素要求量）、ＣＯＤ（化学的酸素要求量）、Ｎ−ヘキサン（油含有量）、ＳＳ（浮遊性物質）の値はゼロである。
【００２３】
本発明に使用する強アルカリ電解水は、その特徴として電子を多量に持った溶液で強力な分子間引力（電子剥離作用）が有り、その作用によって殺菌効果を有し、また溶存水素量が多く溶存酸素量は少ないため電解水自身の腐敗を防止し消臭作用がある。
溶存酸素量が純水の1/10以下であるところから、金属表面に不動態皮膜を形成し、金属の腐食を抑制する効果がある。
【００２４】
本発明に使用する強アルカリ電解水は表１の様な特性を持つ。
【表１】
2013008350.tif 000003
【００２５】
次に、本願発明の特徴である「有機溶剤系塗料スプレーミストを強アルカリ電解水を含みＰＨが９以上でＯＲＰは＋２００mV以下に保たれた水に直接高速で接触させ衝突させ」について更に詳しく述べる。
本発明で用いる「有機溶剤系塗料スプレーミストを高速気流に乗せて強アルカリ電解水を含みＰＨが９以上でＯＲＰが＋２００mV以下に保たれた水に直接高速で接触させ衝突させ」の目的は、塗料用樹脂及び無機フィラーが混錬されて溶剤に分散された塗料スプレーミストの粒子２０を、電子を多量に持った強アルカリ電解水を含む水のシャワーゾーンを通過させ（図３・３３参照）、もしくは好ましくは高速で撹拌混合し接触の頻度を増すことにより（図１・２１参照）、塗料スプレーミストの各粒子に電気的剥離作用がくまなく働くことにより溶剤分を剥離放出し、さらに樹脂及び金属化合物の無機フィラーとの間に電気的反発力が生じ、樹脂と無機フィラーは剥離する（図４参照）。
【００２６】
剥離・離脱した樹脂と無機フィラーは、樹脂は比重が小さく浮遊して樹脂相４５となり、金属化合物の無機フィラーは比重が大きいため沈降して無機フィラー相４７となり分離する（図４〜５参照）。
【００２７】
分離槽９では循環水中の塗料スラッジは、比重差により浮遊するものと沈殿するものに分離できる（図１、３参照）。
無機フィラーは分離した後、金属が持つ分子間電位の影響により引き合い０．１〜３ｍｍ程度の粒状に成長し安定する。
【実施例】
【００２８】
以下本発明の態様を実施例で示すが、説明した実施形態は本発明の理解を容易にするために記載されたものであって、本発明を限定するために記載されたものではない。したがって、下記の実施形態に開示された各要素は、本発明の技術的範囲に属する全ての設計変更や均等物をも含む趣旨である。【００２９】
以下、本発明の実施形態を図１〜５に基づいて説明する。
【実施例１】
【００３０】
図１において塗装ブース１７に併設される塗料ミスト処理装置は、大きくは循環水１２（即ち、強アルカリ電解水を含みＰＨが９〜１２でＯＲＰは＋２００mV〜９００mV（該ＰＨとＯＲＰは循環水１２の測定位置に応じて変化する）に保たれた水）を貯えた貯留槽１とスクラバー（空気と水の分離装置）２と分離槽９から構成されている。【００３１】
塗装ブース（湿式塗装ブース）１７の構造は、被塗物１８向かって塗装ガン１９より溶剤系塗料（アクリル樹脂系塗料に更に薄め液を添加し、粘度カップで計量しながら１０秒程度に調整して得た塗料）を噴霧し、塗装を行った。
排気フアン（吸気フアン）８より空気を排気することでスクラバー２の中は負圧になり、スクラバー２の下端部５と循環水１２の水面とで形成される僅かな隙間３を通して矢印で示す高速の空気流が生じる。【００３２】
塗装を行う時に生じる塗料ミストの余剰分はこの気流に乗り、スクラバー２の下端部５と循環水１２の水面とで形成される僅かな隙間３からスクラバー２に引き込まれ（このとき、上記気流は上記僅かな隙間３を通過する際１０メートル／秒以上に達する高速気流となる）、その隙間３近傍に設けた反射板６（又は、断面が円弧状の渦巻き板）により形成された撹拌混合部２１で、１０メートル／秒以上に達するスピードの高速気流と循環水１２と塗料ミスト２０とがその反射板６（又は、断面が円弧状の渦巻き板）に沿い強烈に回転しながら強制撹拌混合される。【００３３】
さらに高速気流に運ばれた混合循環水１２は、スクラバー２内のエリミネータ―（衝突板）４に衝突し、勢いが衰え、塗料ミスト２０を捕集した循環水１２は水滴となって落下し、スクラバー２の落とし口７から分離槽９に流れる。その工程の間に大部分の溶剤分は排気フアン（吸気フアン）８によって大気に排気放出される。【００３４】
分離槽９には堰１０が設けられている。堰１０は水槽１の底に取り付けられ、上部は水面より水深の１／４程没している。そのため沈降した無機フィラー相のスラッジ４７（図４〜５参照）は水流が堰１０に遮られてその手前に集まり、浮上した樹脂相４５（図４〜５参照）は流れに乗って分離槽９の内壁面に集まる。【００３５】
分離槽９の下流には貯留槽１と連通する配管１１を経由して前記貯留槽１に戻り再度捕集用循環水１２とする。【００３６】
分離槽９では、沈降体に変性した無機フィラー相４７は堰１０に、浮遊体に変性した樹脂相４５（図４〜５参照）は分離槽９の内壁面に留まり堆積するので、それを自動もしくは手動にて排出する。【００３７】
図１では、撹拌混合部２１で強制撹拌混合作用が順調に創出されるために、貯留槽１の循環水１２の水面を制御し上記隙間3を調整し、併せて循環水１２のＰＨとＯＲＰを調整するため、強アルカリ電解水生成機１３から強アルカリ電解水４１を適宜供給している。【００３８】
また、図４に示すように、有機溶剤系塗料ミスト４０の強アルカリ電解水４１を含む水（即ち、循環水１２）による主たる分離メカニズムについては、以下のように考えられる。
１）有機溶剤系塗料ミスト４０中の無機フィラー４４が強アルカリ電解水４１を含む水（即ち、循環水１２）のアタックを受け、塗料中から析出され沈殿物となる。
２）強アルカリ電解水４１のアタックを最も受けやすい無機フィラー４４はチタン成分（酸化チタン）である。【００３９】
析出した無機フィラー４４部分は空隙部４６となり比重が小さくなり、樹脂相は浮遊４５し無機フィラー相は沈降４７する。すなわち分離が容易となる。【００４０】
本発明者が前記、段落００２９から００３９で説明した通りに図１構造の塗装ブース１７に併設される塗料ミスト処理装置を使って塗料ミストを捕集した後、スクラバー２の落とし口７近傍より採取した循環水１２を観察したところ、ほぼ数時間以内に塗料樹脂相４５と無機フィラー相４７に分離している事が観察された。（図５参照）【００４１】
沈殿物（無機フィラー相）４７及び浮遊物（樹脂相）４５を分析したところチタン、アルミ、バリウムなどの成分が確認された。表２は塗料スラッジ（無機フィラー相、樹脂相）の含有金属測定値である。
【表２】
2013008350.tif 000004
【００４２】
また、図１では、本発明の強アルカリ電解水４１を含む水を用いるので貯留槽中１の循環水１２は腐敗が発生せず、周辺環境に悪臭を拡散することがなく、よりよい作業環境及び周辺環境を提供することができ、クローズドなシステムが可能となり、年間を通して循環水１２の交換を必要としなくなり経費負担は減少した。【００４３】
図４では、強アルカリ電解水４１を含む水を用いると、これが有機溶剤系塗料ミスト４０に強くアタックし、樹脂４３中から無機フィラー４４を放出させる。この処理により樹脂相４３と無機フィラー相４４が分離するとき、繋がっていた粘性質も分断するため泡立ちも減少しスラッジの粘度も減少する。
このため最終処分までのハンドリング時に粘性、泡立ちで悩む事が少なくなった。
【実施例２】
【００４４】
図３に示すシャワー式塗料ミスト処理装置を用いる以外は実施例１と同様にして、塗料ミスト２０と循環水１２のシャワー２９ を高速撹拌混合して、実施例とほぼ同様に樹脂相と無機フィラー相とを分離回収した。
[比較例１]【００４５】
実施例１において、強アルカリ電解水４１を含む水の代わりに一般市水（ＰＨ６．５、ＯＲＰ＋６８０mVであった）を用いる以外は実施例１と同様にして実験したところ、有機溶剤系塗料ミスト４０は浮遊物と沈殿物に分離しなかった。（図６参照）【００４６】
また、一般市水を用いた場合、一般市水は数週間で腐敗が始まり、さらに凝集剤のような薬剤を使っても腐敗の進行の歯止めにはほとんどならない。
さらには、樹脂分の多い塗料では、循環水と接触すると泡立ち現象が発生しやすく、それを防止するため薬剤（消泡剤）を投入し泡立ちを抑える事が必要であった。そのため循環水を年間３回ないし４回の交換を必要とし、特に夏季の気温や湿度の高い季節では腐敗の進行が早く、排水設備の完備していない企業では産業廃棄物処理業者に委託しなければならず、大きな経費負担になっている。
[比較例２]【００４７】
図２に示す有機溶剤系塗料ミスト２０の処理方法において、水槽１の循環水１２として実施例１で用いた「強アルカリ電解水を含みＰＨが９〜１２でＯＲＰは＋２００mV〜−９００mVに保たれた水」を用いて、有機溶剤系塗料ミスト２０の処理を行ったが、回収された塗料ミスト２０は微細な塗料粒で混濁した状態のスラッジ状で、このスラッジは樹脂相４３と無機フィラー相４４が混じり合った状態のスラッジであった（図４・６参照）。
【産業上の利用可能性】
【００４８】
本発明は、一般塗装に用いられる有機溶剤系塗料の塗料ミストから、樹脂相と無機フィラー相を直接別々に分離回収する用途に用いることができる。
【符号の説明】
【００４９】
１  貯留槽                                  
２  スクラバー                    
３  隙間                              
４  衝突板          
５  下端部  
６  反射板                          
７  落とし口
８  排気フアン（吸気フアン）
９  分離槽
１０  堰                  
１１  配管
１２  循環水
１３  強アルカリ電解水生成機
１４  原水
１５  スラッジ
１６  空気流
１７  塗装ブース
１８  被塗物
１９  塗装スプレーガン
２０  塗料ミスト
２１  混合撹拌部      
２２  水幕板                  
２３  ポンプ                  
２４  樋
２５  凝集剤
２６  フィルター
２７  空気流
２８  シャワーノズル          
２９  シャワー                  
３０  エリミネータ             
３１  ダクト                    
３２  ケーシング
３３  シャワーゾーン
４０  塗料ミスト
４１  強アルカリ電解水を含む水
４２  強制撹拌混合
４３  樹脂相
４４  無機フィラー
４５  浮遊した樹脂相
４６  空隙
４７  沈降した無機フィラー相
４８  容器                            
【図１】
2013008350.tif 000005
【図２】
2013008350.tif 000006
【図３】
2013008350.tif 000007
【図４】
2013008350.tif 000008
【図５】
2013008350.tif 000009
【図６】
2013008350.tif 000010
【国際調査報告】
2013008350.tif 000011
2013008350.tif 000012